【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
ａ）担体基材と、
ｂ）ディーゼル酸化触媒材料であって、
ｂ１）担体基材上に位置する第一層（該第一層は、支持体材料の総質量に対して少なくとも４５質量％の量でセリア含有支持体材料上に含浸したパラジウムを含む）と、
ｂ２）第一層の上に位置する第二層（該第二層は、金属酸化物含有支持体材料上にそれぞれ含浸したパラジウムと白金を含む）を含むディーゼル酸化触媒材料（ただし、第一層の白金：パラジウム質量比が第二層の白金：パラジウム質量比より小さい）  
とを含む層状ディーゼル酸化触媒（ＤＯＣ）。  
【請求項２】
第一層の白金：パラジウム質量比が０：１〜１．１：１の範囲である請求項１に記載の層状ディーゼル酸化触媒。
【請求項３】
第二層の白金：パラジウム質量比が１：０〜１．１：１の範囲である請求項１または２に記載の層状ディーゼル酸化触媒。
【請求項４】
第二層の白金：パラジウム質量比に対する第一層の白金：パラジウム質量比の比が０．９以下である請求項１〜３のいずれか一項に記載の層状ディーゼル酸化触媒。
【請求項５】
第一層の支持体材料のセリア含量が、支持体材料の総質量に対して少なくとも６５質量％である請求項１〜４のいずれか一項に記載の層状ディーゼル酸化触媒。
【請求項６】
第一層の支持体材料がさらにジルコニア及び／又はアルミナを含む請求項１〜５のいずれか一項に記載の層状ディーゼル酸化触媒。
【請求項７】
第一層の支持体材料がさらに、Ｌａ２Ｏ３、Ｐｒ６Ｏ１１、ＨｆＯ２、Ｙ２Ｏ３、Ｙｂ２Ｏ３、ＹｂＯ、Ｎｄ２Ｏ３、ＮｄＯ、ＷＯ３、ＳｉＯ２、ＴｉＯ２、及びこれらの二つ以上の組み合わせからなる群から選ばれる改質剤を含む請求項１〜６のいずれか一項に記載の層状ディーゼル酸化触媒。
【請求項８】
第二層の支持体材料が、アルミナ、ジルコニア、シリカ、チタニア、シリカ−アルミナ、アルミナ−ジルコニア、チタニア−シリカ、チタニア−ジルコニア、チタニア−アルミナ、及びこれらの二つ以上の組み合わせからなる群から選ばれる金属酸化物を含む請求項１〜７のいずれか一項に記載の層状ディーゼル酸化触媒。
【請求項９】
第二層のセリア含量が５質量％以下である請求項１〜８のいずれか一項に記載の層状ディーゼル酸化触媒。
【請求項１０】
第一層のパラジウム含量が６〜６０ｇ／ｆｔ３である請求項１〜９のいずれか一項に記載の層状ディーゼル酸化触媒。
【請求項１１】
第一層の白金含量が１５〜４０ｇ／ｆｔ３である請求項１〜１０のいずれか一項に記載の層状ディーゼル酸化触媒。
【請求項１２】
第二層が白金とパラジウムを総量で３０〜１８０ｇ／ｆｔ３含む請求項１〜１１のいずれか一項に記載の層状ディーゼル酸化触媒。
【請求項１３】
上記ディーゼル酸化触媒材料が白金とパラジウムを総量で３０〜２４０ｇ／ｆｔ３含む請求項１〜１２のいずれか一項に記載の層状ディーゼル酸化触媒。
【請求項１４】
第二層がさらに炭化水素貯蔵化合物を含む請求項１〜１３のいずれか一項に記載の層状ディーゼル酸化触媒。
【請求項１５】
さらに、上記担体基材と第一層の間に下塗層を含む請求項１〜１４のいずれか一項に記載の層状ディーゼル酸化触媒。
【請求項１６】
上記下塗層がアルミナを含む請求項１５に記載の層状ディーゼル酸化触媒。
【請求項１７】
上記担体基材がフロースルー型基材または壁面流型基材である請求項１〜１６のいずれか一項に記載の層状ディーゼル酸化触媒。
【請求項１８】
上記担体基材が、コージェライト、コージェライト−アルミナ、窒化ケイ素、炭化ケイ素、ジルコンムライト、リチア輝石、アルミナ−シリカマグネシア、ケイ酸ジルコニウム、ミシリマナイト、ケイ酸マグネシウム、ジルコン、ペタル石、アルミナ、アルミノケイ酸塩、及びこれらの２つ以上の組み合わせからなる群から選ばれる材料を含む請求項１〜１７のいずれか一項に記載の層状ディーゼル酸化触媒。
【請求項１９】
さらに、
ｂ３）第二層の上に位置する第三層（該第三層は、支持体材料の総質量に対して少なくとも４５質量％の量でセリア含有支持体材料上に含浸したパラジウムを含む）、（ただし、第三層の白金：パラジウム質量比が第二層の白金：パラジウム質量比より小さい）
を含む請求項１〜１８のいずれか一項に記載の層状ディーゼル酸化触媒。
【請求項２０】
第二層の白金：パラジウム質量比に対する第三層の白金：パラジウム質量比の比が０．９以下である請求項１９に記載の層状ディーゼル酸化触媒。
【請求項２１】
第三層の支持体材料のセリア含量が、支持体材料の総質量に対して少なくとも６５質量％である請求項１９または２０に記載の層状ディーゼル酸化触媒。
【請求項２２】
第三層の支持体材料がさらにジルコニア及び／又はアルミナを含む請求項１９〜２１のいずれか一項に記載の層状ディーゼル酸化触媒。
【請求項２３】
第三層の支持体材料がさらに、Ｌａ２Ｏ３、Ｐｒ６Ｏ１１、ＨｆＯ２、Ｙ２Ｏ３、Ｙｂ２Ｏ３、ＹｂＯ、Ｎｄ２Ｏ３、ＮｄＯ、ＷＯ３、ＳｉＯ２、ＴｉＯ２、及びこれらの二つ以上の組み合わせからなる群から選ばれる改質剤を含む請求項１９〜２２のいずれか一項に記載の層状ディーゼル酸化触媒。
【請求項２４】
第三層のパラジウム含量が２〜３０ｇ／ｆｔ３である請求項１９〜２３のいずれか一項に記載の層状ディーゼル酸化触媒。
【請求項２５】
第三層の白金含量が４〜１６ｇ／ｆｔ３である請求項１９〜２４のいずれか一項に記載の層状ディーゼル酸化触媒。
【請求項２６】
第三層がさらに炭化水素貯蔵化合物、好ましくはゼオライトを含む請求項１９〜２５のいずれか一項に記載の層状ディーゼル酸化触媒。
【請求項２７】
ディーゼルエンジンのガス状排気流を処理するシステムに含まれる請求項１〜２６のいずれか一項に記載の層状ディーゼル酸化触媒であって、該システムがさらに、
排気マニホルドを経由してディーゼルエンジンに流動的に連通している排気管と、
層状ディーゼル酸化触媒複合化物と流体的に連通する、触媒すすフィルター（ＣＳＦ）と選択的接触還元（ＳＣＲ）装置とＮＯｘ貯蔵接触還元（ＮＳＲ）装置の内の一つ以上を含む請求項１〜２６のいずれか一項に記載の層状ディーゼル酸化触媒。
【請求項２８】
請求項１〜２６のいずれか一項に記載の層状ディーゼル酸化触媒の製造方法であって、
（ｉ）担体基材を準備する工程と；  
（ｉｉ）必要ならこの担体基材上に下塗層を塗布する工程と、
（ｉｉｉ）この担体基材または下塗層上に第一層を塗布する工程（ただし、この第一層は、支持体材料の総質量に対して少なくとも４５質量％の量でセリア含有支持体材料上に含浸したパラジウムを含む）と、
（ｉｖ）第一層上に第二層を塗布する工程（ただし、第二層は、金属酸化物含有支持体材料上に含浸したパラジウムと白金をそれぞれ含み、第一層の白金：パラジウム質量比は、第二層の白金：パラジウム質量比より小さい）と、
（ｖ）  必要なら第二層上に第三層を塗布する工程（ただし、第三層は、支持体材料の総質量に対して少なくとも４５質量％の量のセリア含有支持体材料上に含浸したパラジウムを含み、第三層の白金：パラジウム質量比は、第二層の白金：パラジウム質量比より小さい）
を含む方法。
【請求項２９】
ディーゼルエンジンのガス状排気流の処理システムであって、  
排気マニホルドを経由してディーゼルエンジンに流動的に連通している排気管と、
請求項１〜２６のいずれか一項に記載の層状ディーゼル酸化触媒（ただし、その担体基材が壁面流型基材またはフロースルー基材である）と、
層状ディーゼル酸化触媒複合化物と流体的に連通する、触媒すすフィルター（ＣＳＦ）と選択的接触還元（ＳＣＲ）装置とＮＯｘ貯蔵接触還元（ＮＳＲ）装置の内の一つ以上
を含むシステム。  
【請求項３０】
触媒すすフィルターを含み、上記層状ディーゼル酸化触媒が該触媒すすフィルターの上流に位置する請求項２９に記載のシステム。
【請求項３１】
請求項１〜２６のいずれか一項に記載の層状ディーゼル酸化触媒のディーゼルエンジンのガス状排気流の処理への利用。